БЕТОННАЯ СМЕСЬ
CONCRETE MIXTURE

3
Изобретение относится к самоуплотняющимся смесям для высокопрочных особотяжелых бетонов плотностью от 3500 до 4500 кг/м.
Известны смеси для особотяжелых бетонов, содержащие в своем составе цемент, окалину, баритовый наполнитель, чугунную или металлическую дробь, песок, добавки /1/.
3
Наиболее близкой по сути к предлагаемому техническому решению является смесь /1, стр. 229/, содержащая в своем составе цемент, добавки и металлические заполнители в следующих дозировках кг/м / (мас. %):
3
- цемент - 350-500 кг/м / (8,8-12,5 мас. %)
3
- окалину - 800-950 кг/м / (20,0-23,8 мас. %)
3
- окатыши - 1400-2000 кг/м / (35,0-50,0 мас. %)
3
- дробь - 500-1750 кг/м / (12,5-43,8 мас. %)
- добавки - 0,2-1,0% от цемента
- вода - остальное.
3
Указанная бетонная смесь при плотности выше 3500 кг/м имеет подвижность по осадке стандартного конуса не более 22 см и позволяет получать бетоны классом по прочности на сжатие не выше В60.
Недостатком указанной бетонной смеси является то, что в связи с невысокой подвижностью она не приспособлена для перекачивания бетононасосами, поэтому укладка ее в конструкцию возможна с помощью бадей с принудительным виброуплотнением в целях обеспечения требуемой плотности затвердевшего бетона.
3
Техническая задача заключается в получении самоуплотняющейся особотяжелой бетонной смеси плотностью выше 3500 кг/м, обладающей и высокой подвижностью, измеряемой осадкой стандартного конуса выше 28 см при расплыве стандартного конуса 65-75 см, и сегрегационной устойчивостью, т.е. свойствами, позволяющими перекачивать смеси насосами на дальние расстояния и обеспечивать достижение прочности бетона на сжатие, при твердении 28 суток в нормальных условиях, не ниже 80 МПа, что соответствует классу выше В60.
Поставленная задача решается тем, что бетонная смесь, содержащая цемент, тяжелый металлический заполнитель в виде чугунной или стальной дроби, добавку и воду, дополнительно содержит стальную фибру прямого профиля длиной 12-25 мм, а в качестве металлического заполнителя стальную или чугунную дробь фракции 0,3-3,6 мм при соотношении длины фибры к диаметру дроби 3,3-67,0 при следующем соотношении компонентов смеси в (мас. %):
- цемент - 11,5-30,7
- дробь - 42,9-69,3
- стальная фибра - 2,2-5,1
- добавка - 0,3-21,1
- вода - остальное.
3
При этом в качестве добавки используют суперпластификатор на основе поликарбоксилатов или нафталин-формальдегидных поликонденсатов и активные и/или инертные минеральные добавки истинной плотностью от 2,2 до 5,0 г/см размером частиц не более 1,25 мм при следующем соотношении компонентов, мас. %:
- указанный суперпластификатор - 0,3-0,5
- минеральные добавки - 0,0-20,6.
Или органо-минеральные модификаторы типа МБ и активные и/или инертные минеральные добавки при следующем соотношении компонентов, мас. %:
- органо-минеральный модификатор - 4,4-9,4
- минеральные добавки - 0,0-11,7.
Предлагаемая бетонная смесь отличается тем, что дополнительно содержит стальную фибру прямого профиля длиной 12-25 мм, а в качестве металлического заполнителя стальную или чугунную дробь фракции 0,3-3,6 мм при соотношении длины фибры к диаметру дроби 3,3-67,0 при соотношении компонентов и добавки.
В качестве активных минеральных добавок (АМД) используют микрокремнезем конденсированный, зола-уноса, метакаолин, доменный гранулированный шлак. В качестве инертных минеральных добавок (ИМД) используются дисперсные материалы истинной плотностью от 2,20 до 5,00 размером частиц не более 1,25 мм, молотый известняк - минеральный порошок, кварцевая мука, концентрат баритовый.
Примеры приготовления бетонной смеси и результаты испытаний с определением характеристик бетона приведены ниже.
1. Материалы для приготовления образцов смесей:
1.1. Цемент - портландцемент марки ЦЕМ I 52,5 (ГОСТ 31108-2003).
1.2. Заполнители металлические:
- дробь чугунная фракции 0,3 мм (ГОСТ 11964-81);
- дробь чугунная фракции 0,8 мм (ГОСТ 11964-81);
- дробь стальная фракции 3,6 мм (ГОСТ 11964-81);
- окалина - отход металлургического производства фракций 0,14-5,0 мм;
- железорудные окатыши фракции 5-20 мм.
1.3. Фибра стальная прямого профиля, диаметром d=0,25 мм разной длины - 12, 20 и 30 мм, ТУ ВУ 400074854.628 «Фибра из стальной проволоки для армирования бетона».
1.4. Добавки:
- суперпластификатор марки Неотек 500 Н, соответствующий ГОСТ 24211-2008 и ТУ 5745-001-82867817-2008;
- органо-минеральный модификатор типа МБ, соответствующий ГОСТ Р 56178-2014;
- активные минеральные добавки (АМД) по ГОСТ Р 56592-2015:
микрокремнезем (МК) марки МКУ-85, соответствующий ТУ 5743-048-02495332-92 и ГОСТ Р 56178-2014.
зола-уноса (ЗУ) кислая, соответствующая ГОСТ 25818-91;
метакаолин (МКЛН), соответствующий требованиям, указанным в ГОСТ Р 56178-2014;
доменный гранулированный шлак (Ш), соответствующий ГОСТ 3476-74.
- инертные минеральные добавки (ИМД) по ГОСТ Р 56592-2015:
3
концентрат баритовый порошкообразный класса «Б» (КБ-3), истинной плотностью 5,0 г/см, соответствующий ГОСТ 4682-84;
3
минеральный порошок - молотый известняк - марки МП-1, истинной плотностью 2,5 г/см, соответствующий ГОСТ Р 52129-2003;
3
кварцевая мука, истинной плотностью 2,7 г/см, соответствующая ГОСТ 9077-82.
2. Приготовление смесей и методы испытаний
Приготовлены бетонные смеси по составу-прототипу /1, стр. 229/ с использованием цемента, окалины, окатышей, дроби и суперпластификатора, а также предлагаемые смеси с использованием дроби, фибры и разного сочетания добавок.
3
Образцы бетонных смесей готовили в смесителях принудительного действия. Объем замеса для каждой серии образцов 0,03 м.
При приготовлении предлагаемых бетонных смесей размеры дроби и стальной фибры подбирались таким образом, чтобы отношение длины стальной фибры (l) к размеру фракции дроби (d) находилось в диапазоне от l/d=3,3 до l/d=67.
Оценивали следующие характеристики смесей и бетонов:
- подвижность бетонной смеси (осадка конуса) ГОСТ 10181-2014;
- расплыв смесей по стандартному конусу согласно ГОСТ 10181.1-81;
- сегрегационную устойчивость смесей, как по стандартной методике, по водоотделению, согласно ГОСТ 10181-2014, так и по нестандартной, специальной методике, которая приводится ниже;
- прочность бетонов на сжатие по образцам-кубам размером 100×100×100 мм в возрасте 28 суток при твердении в нормальных условиях (t=20±2°С, относительная влажность 95-100%) по ГОСТ 10180-2012;
- прочность бетонов на растяжение при изгибе по образцам-призмам размером 100×100×400 мм в возрасте 28 суток при твердении в нормальных условиях (t=20±2°С, относительная влажность 95-100%) по ГОСТ 10180-2012;
- плотность бетонной смеси по ГОСТ 10181-2014;
- сегрегационную устойчивость смесей, как по стандартной методике, по водоотделению, согласно ГОСТ 10181-2014, так и по нестандартной, специальной методике.
Специальная методика оценки сегрегационной устойчивости бетонных смесей заключается в следующем:
На жесткий гладкий металлический лист устанавливается блокировочное кольцо по EN 12350-12, внутрь которого устанавливается нормальный конус, соответствующий ГОСТ 10181.
Фибробетонная смесь укладывается в конус без штыкования, и определяется ее подвижность по расплыву конуса после растекания смеси с прохождением сквозь преграду - блокировочное кольцо (J кольцо).
После растекания фибробетонной смеси отбираются порции смеси из центральной зоны (внутри кольца) и из двух диаметрально противоположных зон вне кольца, находящихся на периферии окружности расплыва.
3
1
2
Отобранные порции с уплотнением помещаются в мерные сосуды объемом 0,001 м, после чего определяются разность значения плотности смеси внутри кольца (ρ) и среднего значения из двух измерений плотностей на периферии расплыва (ρ).
1
2
3
Смесь считается сегрегационно-устойчивой при условии, что разность плотностей проб (Δρ=ρ - ρ) не превышает 100 кг/м.
Во всех остальных случаях фибробетонная смесь считается сегрегационно-неустойчивой.
Составы и свойства бетонных смесей и результаты испытаний бетонов приведены в таблицах 1 и 2.
3. Результаты испытаний
3
Как видно из результатов (таб. 1 и 2), бетонные смеси, включающие стальную или чугунную дроби фракций 0,3-3,6 мм, стальную фибру и добавки в предлагаемых соотношениях обеспечивают получение бетонов плотностью от 3540 до 4530 кг/м (см. графу 10 таб. 2), прочностью на сжатие от 91,3 до 145,9 МПа (см. графу 8 таб.2), что соответствует условиям технической задачи.
3
Однако технологические свойства указанных смесей - подвижность по расплыву стандартного конуса и сегрегационная устойчивость существенно отличаются. Так, при отсутствии в составе смеси стальной фибры или дозировке менее 100 кг/м при диаметре расплыва конуса 73-75 см сегрегационная устойчивость не обеспечивается (графа 6 таб. 2). Также не обеспечивается сегрегационная устойчивость смеси при введении в ее состав фибры длиной более 20 мм, т.е. 30 мм.
Таким образом, для решения поставленной технической задачи с применением дроби выбранных фракций следует использовать стальную фибру длиной не более 20 мм.
3
Средняя плотность предлагаемых смесей находится в диапазоне от 3500 до 4500 кг/м.
Бетоны, полученные из предлагаемых смесей, отличаются высокой прочностью на сжатие, равной 90-145 МПа, и на растяжение при изгибе, равной 10-21 МПа.
Полученные результаты являются следствием совместного применения стальной фибры, мелкого металлического заполнителя и добавок. Стальная фибра, обладающая плотностью, равной плотности заполнителя, и длину, сопоставимую с диаметром заполнителя, выполняет функцию стабилизатора, предотвращающего сегрегацию бетонной смеси при растекании. При длине стальной фибры (l) 12-20 мм и фракции металлической дроби (d) 0,3-3,6 мм при отношении l/d по массе в диапазоне от 3,3 до 67 обеспечивается сегрегационная устойчивость особотяжелой самоуплотняющейся бетонной смеси.
3
Бетонная смесь предложенного состава решает поставленную техническую задачу - обладая высокой подвижностью, т.е. являясь самоуплотняющейся с расплывом конуса 65-75 см и сегрегационно-устойчивой, может легко перекачиваться насосами, обеспечивает получение особотяжелых бетонов плотностью от 3500 до 4500 кг/м, прочностью выше 80 МПа, что соответствует классам не ниже В60.
Источники информации
1. Поспелов В.П., Миренков А.Ф., Покровский С.Г. Бетоны радиационной защиты атомных электростанций (Разработка, исследование, внедрение). - М., ООО «Август Борг», 2006.
Примечание: 1. Расход материалов дан в расчете на сухие компоненты (с относительной влажностью 0%);
2. Образец смеси №1 приготовлен по составу, являющемуся прототипом [1, стр. 229].
Примечание: 1. Образец смеси №1 приготовлен по составу, являющемуся прототипом [1, стр. 229].